(57)【特許請求の範囲】
【請求項１】
両面が金属板で、該金属板間に熱可塑性樹脂の層を介在させたサンドイッチ構造を有する積層板を用意する第１の工程と、
前記第１の工程に続いて前記積層板の折り曲げ部に対応する折り曲げ領域を局所的に加熱することで該折り曲げ領域における熱可塑性樹脂の層を溶融する第２の工程と、
前記第２の工程に続いて前記折り曲げ領域に沿って前記積層板を折り曲げて前記積層板の折り曲げ構造体を形成する第３の工程と、を有する積層板の折り曲げ構造体の製造方法において、
前記第２の工程において近赤外線を周囲に照射する棒状の発熱体と、前記棒状の発熱体の周囲を覆う筒状の石英管と、前記石英管の周囲を所定間隔隔てた状態で覆い、周方向一部において長手方向全体に亘って所定幅のスリットを有するヒーターフードを備えた加熱手段を用い、前記発熱体によって照射された近赤外線が前記石英管及び前記ヒーターフードのスリットを介して前記積層板の一方の金属板の折り曲げ領域に局所的に照射して当該折り曲げ領域を局所的に加熱することを特徴とする積層板の折り曲げ構造体の製造方法。
【請求項２】
前記加熱手段のヒーターフードのスリットと前記積層板の折り曲げ領域との距離を変えることにより、当該積層板の局所的に加熱される加熱領域の幅をポンチの曲率に合わせて変えて折り曲げることで積層板の折り曲げ構造体を製造することを特徴とする請求項１に記載の積層板の折り曲げ構造体の製造方法。
【発明の詳細な説明】
【技術分野】
【０００１】
本発明は、両面が金属板で、この金属板間に熱可塑性樹脂の層を介在させたサンドイッチ構造を有する積層板の折り曲げ構造体及びその製造方法に関する。
【背景技術】
【０００２】
近年、両面が例えばアルミニウム等の金属でできた金属板間に例えばポリエチレンなどの熱可塑性樹脂の層を介在させたサンドイッチ構造を有する積層板が建材や車両のパネル、ディスプレイや看板等に用いられるパネル、アタッシュケースなどの鞄の本体部分、その他様々な分野で軽量かつ高鋼性の構造体として用いられている（例えば、特許文献１参照）。
【特許文献１】特開２００５−６７１４８号公報（３−４頁、図３）
【発明の開示】
【発明が解決しようとする課題】
【０００３】
このような積層板を所定の部分で折り曲げて特定の形状を有した積層板の折り曲げ構造体にするために、折り曲げ部に対応する一方の金属板の折り曲げ領域を一部例えばＶ字溝状に切除した後、この折り曲げ領域に沿って機械的に折り曲げるような方法が一般に行われている。このような方法によると、折り曲げ部における所定の厚みを有する金属板が片側面だけに形成されるようになり、折り曲げ部の強度が低下し、積層板の折り曲げ構造体自体の強度もこれに応じて低下してしまう。
【０００４】
また、折り曲げ部がどうしても角張り、全体的に角張った折り曲げ構造体となってしまう。その結果、折り曲げ部に丸みを帯びた全体的にソフトな美感や印象を与えるデザイン性に優れた折り曲げ構造体とすることができない。
【０００５】
また、折り曲げ部の金属板を一部切除するに際して、金属の切粉が飛び散り、折り曲げ工程の作業環境の劣化を招いている。
【０００６】
本発明の目的は、十分な強度と高剛性を維持しつつ丸みを帯びた折り曲げ部を有する積層板の折り曲げ構造体及びその製造方法を提供することにある。
【課題を解決するための手段】
【０００８】
上述した課題を解決するために、本発明の請求項１に記載の積層板の折り曲げ構造体の製造方法は、
両面が金属板で、該金属板間に熱可塑性樹脂の層を介在させたサンドイッチ構造を有する積層板を用意する第１の工程と、
前記第１の工程に続いて前記積層板の折り曲げ部に対応する折り曲げ領域を局所的に加熱することで該折り曲げ領域における熱可塑性樹脂の層を溶融する第２の工程と、
前記第２の工程に続いて前記折り曲げ領域に沿って前記積層板を折り曲げて前記積層板の折り曲げ構造体を形成する第３の工程と、を有する積層板の折り曲げ構造体の製造方法において、
前記第２の工程において近赤外線を周囲に照射する棒状の発熱体と、前記棒状の発熱体の周囲を覆う筒状の石英管と、前記石英管の周囲を所定間隔隔てた状態で覆い、周方向一部において長手方向全体に亘って所定幅のスリットを有するヒーターフードを備えた加熱手段を用い、前記発熱体によって照射された近赤外線が前記石英管及び前記ヒーターフードのスリットを介して前記積層板の一方の金属板の折り曲げ領域に局所的に照射して当該折り曲げ領域を局所的に加熱することを特徴としている。
【０００９】
このような製造方法によって製造された積層板の折り曲げ構造体は、従来のように折り曲げ部に対応する一方の金属板の折り曲げ領域を例えばＶ字溝状に一部切除して折り曲げるような構造となっていないので、積層板両面の金属板の厚さを折り曲げ部においてもそのまま保った積層板の折り曲げ構造体とすることができる。その結果、従来に比べて強度的に優れた積層板の折り曲げ構造体とすることができる。
【００１０】
また、従来のように折り曲げ部に対応する一方の金属板の折り曲げ領域を一部切除して折り曲げると、この部分が外観上角張ってソフトな美感や角張った印象を与えることができないが、本発明に係る積層板の折り曲げ構造体の製造方法を実施することで、折り曲げ部を極端に角張らせずにある程度の丸みをもたせて折り曲げることができるようになり、外観上ソフトな美感や印象を与える折り曲げ構造体とすることが可能となる。
【００１１】
また、従来のように金属板の一方の面を一部切除しなくて済むので、この切除工程において金属の切粉が空気中に舞い散ることなく、作業環境の劣化を防ぐことができる。
また、本発明の請求項２に記載の積層板の折り曲げ構造体の製造方法は、請求項１に記載の積層板の折り曲げ構造体の製造方法において、
前記加熱手段のヒーターフードのスリットと前記積層板の折り曲げ領域との距離を変えることにより、当該積層板の局所的に加熱される加熱領域の幅をポンチの曲率に合わせて変えて折り曲げることで積層板の折り曲げ構造体を製造することを特徴としている。
積層板の折り曲げ構造体の折り曲げ部をより緩やかな曲面形状とするには、ヒーターフードのスリットと積層板の局所的に加熱される折り曲げ領域との距離を離してこの局所的に加熱される折り曲げ領域の幅を広げる。そして、この幅の広がった折り曲げ領域全体を折り曲げることで、緩やかな曲面形状を有する折り曲げ構造体とすることができる。
一方、折り曲げ部をよりアールの小さい（曲率の大きい）曲面形状とするには、ヒーターフードのスリットと積層板の折り曲げ領域との距離を近づけてこの局所的に加熱される折り曲げ領域の幅を狭める。そして、この狭まった折り曲げ領域全体を折り曲げることで曲率の大きい曲面形状を有する折り曲げ構造体とすることができる。
【発明の効果】
【００１２】
本発明によると、十分な強度と高剛性を維持しつつ丸みを帯びた折り曲げ部を有する積層板の折り曲げ構造体及びその製造方法を提供できる。
【発明を実施するための最良の形態】
【００１３】
以下、本発明の一実施形態に係る積層板の折り曲げ構造体及びその製造方法について図面に基づいて説明する。
【００１４】
本発明の一実施形態に係る積層板の折り曲げ構造体の製造方法は、特許文献１に記載されたような積層板を本発明の特有の折り曲げ加工機を用いて製造することができる。図１（ａ）に示すこの積層板１００は、同文献に記載されたように例えばポリエチレンからなる熱可塑性樹脂をコア層１１０としてこの両側に例えばアルミニウムなどを金属板１２０，１３０を貼り合わせて構成されている。なお、金属板１２０，１３０は例えば０．１ｍｍ〜０．２ｍｍ程度の厚さを有したアルミニウム板である。そして、この金属板１２０，１３０に例えば厚さ約２ｍｍ〜５ｍｍの低発泡性のポリエチレンからなる熱可塑性樹脂がコア層１１０として挟まれている。このような積層板１００を図２に示す加熱装置１０で折り曲げ構造体の折り曲げ部分に対応する折り曲げ領域を局所的に加熱するようになっている。
【００１５】
加熱装置１０は、近赤外線を周囲に照射する棒状の発熱体１１を備えており、図２及び図３に示すように棒状の発熱体１１の周囲を覆う筒状の石英管１２と、石英管１２の周囲を所定間隔隔てた状態で覆い、周方向一部において長手方向全体に亘って例えば５ｍｍ程度の幅のスリット１３ａを有するヒーターフード１３を備えている。そして、発熱体１１によって照射された近赤外線が石英管１２及びヒーターフード１３のスリット１３ａ（図６参照）を介して積層板１００の一方の金属板１２０の折り曲げ領域に局所的に照射されるようになっている。
【００１６】
近赤外線を照射する発熱体１１の端部には、電線１１ａが端部から延在してヒーターホルダ１４及び止め輪１５を介して外部から発熱体１１に加熱用の電力を供給するようになっている。ヒーターホルダ１４は発熱体１１及び石英管１２をヒーターフード１３の内部でヒーターフード１３と同芯になるように保持する役目を果たし、ヒーターフード１３の両方向に備わった切欠き１３ｂにヒーターホルダ１４の周囲に形成された突起爪１４ａを係合させた後に止め輪をヒーターフード１３に嵌め込んで図示しないネジ等の適当な締結具で固定するようになっている。
【００１７】
加熱装置１０には、ヒーターフード１３の所定位置に所定間隔隔ててブラケット１６が取付けられ、ブラケット１６を介して断面矩形状の金属の棒体からなるヒーター支持部材１７に加熱装置１０が取付けられている。ヒーター支持部材１７の上面には、加熱装置昇降シリンダ１８のガイドロッド１９との接続部１７ａが形成され、この接続部１７ａのネジ穴にガイドロッド１９がそれぞれ螺合するようになっている。
【００１８】
続いて、加熱装置１０を備えた積層板の折り曲げ加工機１について説明する。図３は、折り曲げ加工機１を示す側面図であり、図４は、折り曲げ加工機１を示す正面図であり、図５は、折り曲げ加工機１を示す斜視図である。折り曲げ加工機１は、例えばＬ字型の鋼材を組合せて箱状をなすように形成されたフレーム５０と、フレーム５０の上部に支持されたポンチ加圧シリンダ６１と、ポンチ加工シリンダ６１に隣接して支持された上述の加熱装置１０と、積層板１００を載置するワーク受け台７０と、積層板１００の端部を位置決めするワーク位置決めストッパ８０と、ポンチ加圧シリンダ６１の下端部に備わったポンチ６２と協働して積層板１００を折り曲げる折り曲げ用のダイ６３を備えている。
【００１９】
そして、加熱装置１０は、上述したように積層板１００の折り曲げ領域を局所的に加熱する役割を果している。また、ポンチ加圧シリンダ６１は、加熱装置１０で局所的に加熱された折り曲げ領域における熱可塑性樹脂の部分が可塑化した状態でこの一方の金属板１２０の折り曲げ領域にポンチ加圧シリンダ６１を介してポンチ６２を押し付けることにより、ポンチ６２とダイ６３が協働して形成する折り曲げ形状に沿って積層板１００を折り曲げる役目を果している。
【００２０】
なお、ポンチ６２の先端部及びダイ６３の凹み底部は、金属板１２０，１３０の折り曲げ部に丸みをもたせると共にこの折り曲げ部に過度な応力を発生させないために、３ｍｍ〜５ｍｍなどの適当な丸み（Ｒ）をもって形成されている。これによって、積層板１００の折り曲げ時に積層板自体に過度の応力集中が発生して折り曲げ部の強度が低下するのを防止している。なお、ポンチ加圧シリンダ６１、加熱装置昇降シリンダ１８は、空気式のエアシリンダを用いても良く、又は油圧式のシリンダ、電気駆動式のシリンダを用いても良い。
【００２１】
ワーク位置決めストッパ８０は、ＡＣサーボモータ８１及びボールネジ８２によって、ワーク受け台７０に載った積層板１００の押し出し方向を調整するようになっている。そして、ＡＣサーボモータ８１を駆動させてボールネジ８２を介してワーク位置決めストッパ８０を適所に位置させることによって、ワーク位置決めストッパ８０と反対側からワーク受け台上に載せられて折り曲げ加工機内に送り入れられた積層板１００の端部を当接させ、折り曲げられるべき折り曲げ領域を加熱装置１０の真下に位置決めさせると共に、積層板１００の加熱工程終了後にこの局所的に加熱された折り曲げ領域をポンチ加圧シリンダ６１の真下に位置決めさせる役目を果している。
【００２２】
続いて、このような構造を有する本実施形態に係る積層板の折り曲げ加工機１を用いた積層板の折り曲げ構造体の製造方法について説明する。図６は、この製造方法を積層板の加熱工程、加圧工程、及び折り曲げ工程の順に分かり易く示した工程図である。
【００２３】
最初に厚さ約２ｍｍ〜５ｍｍをなす低発泡性のポリエチレンなどの熱可塑性樹脂でできたコア層１１０とコア層１１０の両面に厚さ０．１ｍｍ〜０．２ｍｍのアルミニウムからなる金属板１２０，１３０を挟んだ積層板１００を用意する。この積層板１００を折り曲げ加工機１のワーク受け台７０（図６では図示せず）に載せると共に、ＡＣサーボモータ８１を駆動してワーク位置決めストッパ８０の位置調整を行い、積層板１００の折り曲げるべき位置に対応する折り曲げ領域が加熱装置１０の真下に位置するようにワーク位置決めストッパ８０を調整する。
【００２４】
次いで、上述したような構成に基づく加熱装置１０の近赤外線ヒーターからなる発熱体１１を例えば出力３ｋＷ程度で駆動し、積層板１００の折り曲げ領域（折り曲げ部に対応する折り曲げ線及びこれに沿った近傍領域）を局所的に加熱する。なお、図６（ａ）はこの加熱工程を分かり易く示した説明図である。
【００２５】
次いで、加熱工程によって局所的に加熱した積層板１００の折り曲げ領域における熱可塑性樹脂層が可塑化した状態のままＡＣサーボモータ８１を素早く駆動してワーク位置決めストッパ８０を移動することで、この局所的に加熱された折り曲げ領域がポンチ加圧シリンダ６１のポンチ６２の下方に位置決めされるように積層板１００を移動させる。
【００２６】
次いで、局所的に加熱された折り曲げ領域をめがけてポンチ加圧シリンダ６１を介してポンチ６２を下降させ、この折り曲げ領域をダイ６３の凹み部に押し込む。これによって、低発泡性の熱可塑性樹脂の可塑化した部分に含まれる微小な空気の発泡体が潰されてこの熱可塑性樹脂の領域だけ低密度状態から高密度状態に密度変化して圧縮されると共に、この圧縮に応じて両側の金属板１２０，１３０の板厚を変化させることなく一方の面の金属板１２０を凹ませることができる。なお、図６（ｂ）はこの工程を分かり易く示した説明図である。
【００２７】
次いで、図３乃至図５では特に図示しなかった力付与手段を備えた折り曲げ装置で積層板１００の積層板１００の一部を局所的に加熱した折り曲げ領域の廻りに曲げモーメントが作用するように折り曲げる。これによって、図１（ｂ）に示したような積層板１００の折り曲げ構造体１００Ａを製造することができる。
【００２８】
なお、積層板１００の折り曲げ構造体１００Ａの折り曲げ具合（折り曲げ部の曲率）は、以下のようにして適宜変更すれば良い。具体的には、折り曲げ部をより緩やかな曲面形状とするには、ヒーターフードのスリットと積層板１００の局所的に加熱される折り曲げ領域との距離を離してこの局所的に加熱される折り曲げ領域の幅を広げ、この幅の広がった折り曲げ領域全体を凹ませる曲率の小さいポンチとダイで積層板１００の一方の面をなす金属板１２０を凹ませ、その後に折り曲げ部を折り曲げることで、緩やかな曲面形状を有する折り曲げ構造体とすることができる。
【００２９】
一方、折り曲げ部をよりアールの小さい（曲率の大きい）曲面形状とするには、ヒーターフード１３のスリット１３ａと積層板１００の折り曲げ領域との距離を近づけてこの局所的に加熱される折り曲げ領域の幅を狭め、この狭まった折り曲げ領域全体を凹ませる曲率の大きいポンチとダイで積層板１００の一方の面をなす金属板１２０を凹ませ、その後にこの折り曲げ部を折り曲げることで曲率の大きい曲面形状を有する折り曲げ構造体とすることができる。
【００３０】
図７は、上述の実施形態の変形例に係る積層板の折り曲げ構造体の製造方法を加熱工程、加圧工程、折り曲げ部押さえ工程、及び折り曲げ工程の順に分かり易く示した工程図である。なお、上述の実施形態と同等の構成については対応する符号を付して詳細な説明を省略する。この変形例においては、図７（ａ）に示すように加熱装置に隣接して加熱装置から近赤外線が照射される積層板の赤外線照射領域を制限するヒーティングマスク２７を備えている。ヒーティングマスク２７は、折り曲げ加工機の上部から垂下した支持シャフト２８の下端に端面視で一方の側（赤外線照射側）が下方に折れ曲がった断熱性の細長い板材でできている。このようなヒーティングマスク２７を用いて、積層板１００の加熱領域を制限しながら加熱装置１０から近赤外線を積層板１００の表面に照射する（図７（ａ）参照）。これによって、積層板１００の加熱領域が不必要に広がるのを防止することができ、折り曲げ領域の局所的な加熱を可能とする。
【００３１】
次いで、上述した実施形態と同様にポンチ加圧シリンダを介してポンチ６２を下方に下降させてこの局所的に加熱された折り曲げ領域に押し付ける。ポンチ６２の押し付け力によって、図７（ｂ）に示すように、積層板１００の低発泡性の熱可塑性樹脂層からなるコア層１１０の加熱され局所的に可塑化した部分を高密度化して体積収縮させると共に、積層板１００の一方の金属板１２０の局所的に加熱された折り曲げ領域（折り曲げ線とこれに沿った近傍領域）に凹み部１２１を形成することができる。
【００３２】
次いで、ワーク押さえ台２９で積層板１００の折り曲げ部分以外の部分を押え付ける。このワーク押さえ台２９の端部は積層板１００の上述の工程で形成された凹み部１２１の折り曲げ側と反対側の上縁部１２１ａを折り曲げ線に沿って押さえるようにする（図７（ｃ）参照）。
【００３３】
次いで、この凹み部１２１を支点として積層板１００の折り曲げ領域廻りに回転モーメントを作用させるように折り曲げ力を積層板１００の一部に加えることで、図７（ｄ）〜（ｅ）に示すように積層板１００を所定形状に折り曲げ、図１（ｂ）に示すような積層板１００の折り曲げ構造体１００Ａとすることができる。
【００３４】
また、本発明に係る積層板１００の折り曲げ構造体の更に別の形態として、図８（ａ）に示すように積層板１００の端部及びその近傍を加熱装置１０で局所的に加熱し、この端部の低発泡性の熱可塑性樹脂からなるコア層１１０を可塑化させた状態で図８（ｂ）に示すようにプレス部材３７によりこの端部及びその近傍領域をプレスし、熱可塑性樹脂をこの端部及びその近傍領域から押し出して２枚の金属板１２０，１３０同士が重なり合った状態にする。そして、この状態の端部及びその近傍領域を折り曲げ装置によって図８（ｃ）のように折り曲げても良い。このような端部形状を有する積層板の折り曲げ構造体１００Ｂも本発明における積層板の折り曲げ構造体の一形態に含めることができる。
【００３５】
なお、上述した図８に示す変形例に係る積層板の折り曲げ構造体１００Ｂのように、２枚の金属板１２０，１３０の間に熱可塑性樹脂が無くなる程度までプレス部材３７でこの部分をプレスするのではなく、熱可塑性樹脂からなるコア層１１０が２枚の金属板間に或る程度残るまでプレスし、このプレスした状態の積層板１００の端部を図８（ｃ）のように折り曲げ、折り曲げ部に熱可塑性樹脂からなるコア層１１０が若干残った状態の積層板の折り曲げ構造体としても良い。
【００３６】
また、本発明に係る積層板１００の折り曲げ構造体の更に別の形態として、図９（ａ）に示す積層板１００を上述の実施形態のように完全に折り曲げることなく、図９（ｂ）に示すようなビード部１００ｃを形成するように局所的に折り曲げても良い。本発明に係る積層板の折り曲げ構造体の一形態としてのこのようなビード部１００ｃの形成された積層板の折り曲げ構造体１００Ｃによると、元々高剛性である積層板の剛性を必要に応じて更に高めることができる。
【００３７】
なお、上述の積層板の折り曲げ加工機の変形例として、ポンチとダイの部分の構成を上述の実施形態のように積層板１００を完全に折り曲げる形状として構成する代りに緩やかに湾曲させる程度の形状として構成し、加熱装置で加熱されかつポンチとダイで緩やかに湾曲された積層板１００を連続的に送り出す送り装置を備え、更に送り出された積層板の湾曲部分を全体的に利用して積層板をパイプ形状になるように導くガイド装置を設けても良い。このような構成の折り曲げ加工機によっても、パイプ状に折り曲げられた積層板の両端部をリベット止め等で適所に固定することによって、本発明における積層板の折り曲げ構造体の一形態をなすパイプ状の積層板の折り曲げ構造体を製造することができる。係る本発明の一形態としてのパイプ状をなした積層板の折り曲げ構造体は、例えば、高速道路のＥＴＣの遮断機用バーなどに好適に利用可能である。
【００３８】
なお、上述の実施形態においては、積層板の材質をポリエチレンでできた低発泡の熱可塑性樹脂からなるコア層とこの両面を覆うアルミニウムでできた金属板として紹介したが、コア層は低発泡性の熱可塑性樹脂であれば例えば、ＰＰ（ポリプロピレン）やビーズ発泡材であっても良い。また、金属板としてアルミニウムの代わりにステンレス板を用いても良い。
【００３９】
続いて、上述した本実施形態で紹介した加熱装置４０の参考例について説明する。この加熱装置４０は、ガスバーナー式の加熱装置であり、図１０及び図１１に示すように例えば複数のバーナーノズル４２が２５ｍｍ程度の適当なピッチ（図１０中ピッチＸ参照）で上向きに形成された直線状のガスバーナー４１を水平に配置し、このガスバーナー４１を例えば１０ｍｍ程度のストローク（図１０中ストロークＹ参照）でその長手方向であって積層板１００の折り曲げ領域に沿って往復運動できるような図示しない駆動装置を備えている。そして、この加熱装置４０を、積層板１００を載せるワーク受け台７０の一部に形成された隙間７１の下側に配置し、積層板１００をワーク受け台７０に載せて上述したワーク位置決めストッパ８０を介して積層板１００の折り曲げ部に対応する折り曲げ領域をこの加熱装置４０のバーナーノズル４２の上方に位置決めする。
【００４０】
そして、この位置決めが終わった後にガスバーナー４１にガスを供給し、全てのバーナーノズル４２を点火して火炎で積層板１００の下側金属板１２０の折り曲げ領域（折り曲げ部に対応する折り曲げ線及びそれに沿った近傍領域）を局所的に加熱する。この加熱中にガスバーナーを上述したストロークで往復させることで、積層板１００の下面における折り曲げ領域を局所的にムラ無く加熱することができる。そして、この加熱工程の直後に積層板１００をワーク位置決めストッパ８０で規制しながら水平移動させてこの参考例では特に図示しない積層板１００の下側から上昇するポンチとこのポンチに対応するように積層板１００の上側に配置されたダイで積層板１００の局所的に加熱された折り曲げ領域を挟み込む。これによって、積層板１００の折り曲げ領域における熱可塑化した低発泡の樹脂が高密度化して体積減少し、ポンチとダイに対応した凹み部１３１が積層板の折り曲げ領域に形成される。そして、積層板１００の折り曲げるべき部分に下向きの折り曲げ力を上方から作用させて折り曲げ領域に沿って積層板を折り曲げる。このようにしても、折り曲げ領域の熱可塑性樹脂をバーナー式の加熱装置で局所的に可塑化させることができ、本発明における積層板の折り曲げ構造体１００Ａを製造することができる。
【００４３】
以上説明したように、本発明に係る積層板の折り曲げ構造体の製造方法を実施することで、従来のように一方の金属板の折り曲げ部に対応する折り曲げ領域を例えばＶ字溝状に一部切除して折り曲げるような構造となっていないので、積層板両面の金属板の厚さを折り曲げ部においてもそのまま保った積層板の折り曲げ構造体とすることができる。その結果、従来に比べて、強度的に優れた積層板の折り曲げ構造体とすることができる。
【００４４】
また、従来のように、折り曲げ部に対応する一方の金属板の折り曲げ領域を一部切除して折り曲げると、この部分が角張って外観上ソフトな美感や印象を与えることができないが、本発明に係る積層板の折り曲げ構造体の製造方法を実施することで、積層板の折り曲げ部を極端に角張らせずにある程度の丸みをもたせて折り曲げることができるようになり、外観上ソフトな美感や印象を与える折り曲げ構造体とすることが可能となる。
【００４５】
また、本発明に係る積層板の折り曲げ構造体の製造方法を実施することで、従来のように金属板の一方の面を切除しなくて済むので、この切除工程における金属の切粉が空気中に舞い散ることなく、作業環境の劣化を防ぐことができる。
【００４６】
そして、本発明によって製造された積層板の折り曲げ構造体は、建材や車両のパネル、ディスプレイや看板等に用いられるパネル、アタッシュケースなどの鞄の本体部分、高速道路のＥＴＣの遮断機等、その他様々な分野で軽量かつ高剛性の構造体として好適に使用できる。
【図面の簡単な説明】
【００４７】
【図１】本発明の一実施形態に係る積層板の折り曲げ構造体の折り曲げ前の状態を示す斜視図（図１（ａ））及び折り曲げ後の状態を示す斜視図（図１（ｂ））である。
【図２】本発明の一実施形態に係る積層板の折り曲げ構造体を製造するのに用いる加熱装置である。
【図３】本発明の一実施形態に係る積層板の折り曲げ構造体を製造する折り曲げ加工機を示す側面図である。
【図４】図３に示した折り曲げ加工機を示す正面図である。
【図５】図３に示した折り曲げ加工機を示す斜視図である。
【図６】本発明の一実施形態に係る積層板の折り曲げ構造体の製造工程を示す工程図である。
【図７】図６に示した製造工程の変形例を示す工程図である。
【図８】図６及び図７に示した製造工程とは異なる変形例を示す工程図である。
【図９】図１（ｂ）に示した積層板の折り曲げ構造体とは別の形態を示す斜視図である。
【図１０】図２に示した加熱装置の参考例を示す側面図である。
【図１１】図１０に示した加熱装置の参考例を示す断面図である。
【符号の説明】
【００４８】
１    折り曲げ加工機
１０    加熱装置
１１    発熱体
１１ａ    電線
１２    石英管
１３    ヒーターフード
１３ａ    スリット
１３ｂ    切欠き
１４    ヒーターホルダ
１４ａ    突起爪
１５    止め輪
１６    ブラケット
１７    ヒーター支持部材
１７ａ    接続部
１８    加熱装置昇降シリンダ
１９    ガイドロッド
２７    ヒーティングマスク
２８    支持シャフト
２９    ワーク押さえ台
３７    プレス部材
４０    加熱装置
４１    ガスバーナー
４２    バーナーノズル
５０    フレーム
６１    ポンチ加圧シリンダ
６２    ポンチ
６３    ダイ
７０    ワーク受け台
７１    隙間
８０    ワーク位置決めストッパ
８１    ＡＣサーボモータ
８２    ボールネジ
１００    積層板
１００Ａ，１００Ｂ，１００Ｃ    折り曲げ構造体
１００ｃ    ビード部
１１０    コア層
１２０，１３０    金属板
１２１    凹み部
１２１ａ    上縁部
１３１    凹み部
【要約】
【課題】十分な強度と高剛性を維持しつつ丸みを帯びた折り曲げ部を有する積層板の折り曲げ構造体及びその製造方法を提供する。
【解決手段】両面が金属板１２０，１３０で、金属板間に熱可塑性樹脂のコア層１１０を介在させたサンドイッチ構造を有する積層板１００の折り曲げ構造体１００Ａにおいて、積層板の折り曲げ部に対応する折り曲げ領域を局所的に加熱することでこの折り曲げ領域における熱可塑性樹脂の層を溶融させた後に折り曲げ領域に沿って積層板を折り曲げて形成されるように積層板の折り曲げ構造体を製造する。
【選択図】図６【図１】
0004189932.tif 000002
【図２】
0004189932.tif 000003
【図３】
0004189932.tif 000004
【図４】
0004189932.tif 000005
【図５】
0004189932.tif 000006
【図６】
0004189932.tif 000007
【図７】
0004189932.tif 000008
【図８】
0004189932.tif 000009
【図９】
0004189932.tif 000010
【図１０】
0004189932.tif 000011
【図１１】
0004189932.tif 000012